상기 가온 처리 하 는 공정 , 즉 단계 ( b ) 는 록 소 프로펜 또는 이 의 약학 적 으로 허용 가능 한 염 을 포함 하 는 하이드로 겔 을 박리 필름 상 에 도포 한 후 , 2 분 ∼ 10 분 동안 60 ℃ ∼ 100 ℃ 의 온도 로 가온 함 으로써 수행 된다 . 바람직 하 게 는 단계 ( b ) 는 상기 이드 로 겔 을 박리 필름 상 에 도포 한 후 , 3 분 ∼ 5 분 동안 80 ℃ ∼ 100 ℃ 의 온도 로 가온 함 으로써 수행 될 수 있 으며 , 더욱 바람직 하 게 는 3 분 동안 100 ℃ 의 온도 로 가온 함 으로써 수행 될 수 있 다 . 상기 박리 필름 은 통상 적 으로 사용 되 는 이 형지 ( release liner ) 나 이 의 적층 물 을 사용 할 수 있 으며 , 예 를 들 어 폴리에틸렌 테레프탈 레이트 , 캐스트 폴리프로필렌 , 실리콘 수지 또는 불소 수지 를 도포 한 폴리에틸렌 , 폴리에스터 , 폴리비닐 클로라이드 , 폴리 비닐리덴 클로라이드 등 의 필름 , 종이 또는 이 들 의 적층 물 을 사용 할 수 있 다 .